FR 3116288 A1 20220520 FR 2109761 A 20210916 La présente invention concerne une plaque de parement à base de terre dont l’âme comprend entre 1 et 20% en poids d’un matériau présentant un taux en silice supérieur à 50% (en poids), une porosité ouverte supérieure à 45%, une granulométrie inférieure ou égale à 5 mm, entre 0,5 et 15 % en poids de cristallisateur; entre 15 et 80 % en poids de liant sélectionné parmi le laitier, le métakaolin et la plâtre et, éventuellement de la chaux; et entre 80 et 20 % en poids d’une terre ayant une granulométrie inférieure ou égale à 5 mm ; un procédé de fabrication d’une telle plaque de parement et une utilisation d’au moins un cristallisateur pour la fabrication d’une plaque de parement à base de terre. Plaquette de parement à base de terre Domaine de l’invention La présente invention concerne une plaque de parement à base de terre. Etat de l’art Il est courant d’utiliser des plaques de parement à base de plâtre pour réaliser des cloisons verticales ou horizontales telles que, par exemple, des cloisons de séparation ou des plafonds. Ces plaques sont des plaques composites comportant deux couches extérieures (typiquement en carton) et une âme en plâtre. Le plâtre, de formule chimique CaSO 4 , 1/ 2 H 2 0, résulte de la calcination du gypse naturel ou synthétique. En présence d'eau, le gypse calciné subit une réaction d'hydratation et se transforme à nouveau en dihydrate de sulfate de calcium (CaSO 4 .2 H 2 0 : gypse). Le processus de fabrication du plâtre est donc un processus très énergivore, ce qui constitue un problème en lien avec les nouvelles règlementations environnementales. En effet, une nouvelle réglementation environnementale pour les bâtiments neufs va voir le jour cette année en France (RE 2020), laquelle règlementation va imposer d’améliorer encore la performance environnementale d’un bâtiment en prenant en compte non plus seulement l’isolation mais bien les impacts environnementaux globaux associés à cette construction et donc le coût énergétique de l’ensemble des matériaux utilisés. Dans ce cadre, il convient d’envisager de nouvelles plaques de parement, dont le coût énergétique serait réduit. Maintenant, la réponse à cette problématique n’est pas si simple dans la mesure où il ne suffit pas de diminuer le taux de gypse puisque les normes imposent pour ces plaques des contraintes mécaniques de résistance et de flexion à la charge. En outre, une solution ne pourrait être viable que si la matière remplaçant le plâtre n’est pas plus coûteuse ou pas beaucoup plus, ce qui constitue encore un problème en soi. Face à l’ensemble de ces problèmes, aucune alternative à la plaque de parement en plâtre ayant des caractéristiques satisfaisantes n’a pas être obtenu jusqu’alors. Une plaque de parement à base de terre, caractérisée en ce que l’âme comprend : a) entre 1 et 20% en poids (par rapport au poids total de l’âme) d’un matériau présentant un taux en silice supérieur à 50% (en poids), une porosité ouverte supérieure à 45%, une granulométrie inférieure ou égale à 5 mm, b) entre 0,5 et 15 % en poids (par rapport au poids total de l’âme) de cristallisateur, de préférence entre 2 et 10% ; c) entre 15 et 80 % en poids de de liant sélectionné parmi le laitier, le métakaolin et la plâtre et, éventuellement de la chaux; de préférence entre 20 et 60% ; et d) entre 80 et 20 % en poids d’une terre ayant une granulométrie inférieure ou égale à 5 mm, de préférence entre 70 et 30% en poids. La plaque de parement selon la revendication 1, caractérisée en ce que le liant est du plâtre. La plaque de parement selon la revendication 1, caractérisée en ce que le liant est du laitier et, éventuellement de la chaux. La plaque de parement selon la revendication 1, caractérisée en ce que le matériau présentant un taux en silice supérieur à 50% (en poids), une porosité ouverte supérieure à 45%, une granulométrie inférieure ou égale à 5 mm est de la terre de diatomée. La plaque de parement selon l’une quelconque des revendications précédentes caractérisée en ce que ladite terre est issue d’opérations de terrassement ou d’excavation (carrière), ou encore des matériaux de déconstruction concassé, à l’exclusion de la terre végétale, et en ce qu’elle comprend du gypse, du limon, du calcaire, de la silice, de l’argile ou leurs mélanges. La plaque de parement selon l’une quelconque des revendications précédentes caractérisée en ce qu’elle comprend deux feuilles entre lesquelles est disposée l’âme. La plaque de parement selon l’une quelconque des revendications précédentes caractérisée en ce que le cristallisateur est choisi dans le groupe comprenant des sels de silicates, des sels de carbonate et des sels d’alginates. Un procédé de fabrication d’une plaque de parement à base de terre comprenant une étape de formage, comprenant le déversement d’une gâchée principale et le formage de la plaque de parement, une étape de prise et une étape de séchage ; dans lequel la gâchée principale comprend de l’eau et de la terre, caractérisée en ce qu’elle comprend : a) entre 40 et 150 parts d’eau (par rapport au poids total), et b) b) 100 parts d’une composition comprenant : – entre 1 et 20% en poids d’un matériau présentant un taux en silice supérieur à 50% (en poids), une porosité ouverte supérieure à 45%, une granulométrie inférieure ou égale à 5 mm; - entre 0,5 et 15 % en poids de cristallisateur (par rapport au poids total de la composition) ; - entre 15 et 80 % en poids de liant sélectionné parmi le laitier, le métakaolin et la plâtre et, éventuellement de la chaux; et - entre 80 et 20 % en poids d’une terre ayant une granulométrie inférieure ou égale à 3 mm. Le procédé selon la revendication précédente caractérisé en ce qu’il vise la fabrication d’une plaque de parement comprend deux feuilles entre lesquelles est disposée l’âme et l’étape de formage comprend alors : - la fourniture d’une première feuille ; - le déversement d’une gâchée principale ; – la fourniture d’une seconde feuille; et – le formage de la plaque de parement notamment à l’aide d’un extrudeur ou d’une presse. Une utilisation d’au moins un cristallisateur, de préférence un sel de silicate, pour la fabrication d’une plaque de parement à base de terre. L’utilisations selon la revendication précédente, caractérisée en ce que l’âme de ladite plaque de parement comprend entre 1 et 20% en poids d’un matériau présentant un taux en silice supérieur à 50% (en poids), une porosité ouverte supérieure à 45%, une granulométrie inférieure ou égale à 5 mm et entre 0,5 et 15 % en poids (par rapport au poids total de l’âme) de cristallisateur et, éventuellement, entre 15 et 80 % en poids de liant sélectionné parmi le laitier, le métakaolin et la plâtre et, éventuellement de la chaux; et entre 80 et 20 % en poids d’une terre ayant une granulométrie inférieure ou égale à 5 mm.